Procédé de préparation d'un carbonate de cobalt dopé au manganèse comprenant les étapes suivantes de : (1) préparation d'une solution de bicarbonate d'ammonium en tant que solution de base dans une cuve de réaction, un rapport volumique de la solution de base dans la cuve de réaction étant de 20% à 30% ; ajout simultané d'une solution métallique mixte A et d'un agent de précipitation mixte B dans la cuve de réaction à 40°C jusqu'à 50°C, commande du pH de la solution mixte obtenue pour le diminuer à 7,2-7,7 pour la réaction, arrêt de l'alimentation en liquide lorsque la cuve de réaction est pleine et filtration pour obtenir un liquide C et un solide ; et broyage par voie humide du solide jusqu'à ce que le D50 soit de 3 µm à 5 µm pour obtenir un germe cristallin D ; la solution métallique mixte A comprenant un sel de cobalt et un sel de manganèse bivalent ; et l'agent de précipitation mixte B étant une solution mixte de bicarbonate d'ammonium et de citrate d'ammonium ; (2) mélange du liquide C et du germe cristallin D dans la cuve de réaction, ajout simultané de la solution métallique mixte A et de l'agent de précipitation mixte B dans la cuve de réaction à 40°C jusqu'à 50°C, commande du pH de la solution mixte obtenue pour le diminuer à 7,2-7,7 pour la réaction, arrêt de l'alimentation en liquide lorsque la cuve de réaction est pleine, repos et extraction du surnageant pour l'élimination, ajout continu de la solution métallique mixte A et de l'agent de précipitation mixte B dans la cuve de réaction pour la réaction et 15 à 20 répétitions jusqu'à ce que le D50 des granules en suspension obtenus dans la cuve de réaction soit de 17 µm à 19 µm ; et (3) lavage et séchage des granules en suspension obtenus dans l'étape (2), maintien de la température à 600℃ jusqu’à 700℃ pendant 2 heures à 4 heures dans une atmosphère d'oxygène et tamisage pour obtenir le carbonate de cobalt dopé au manganèse. Procédé de préparation du carbonate de cobalt dopé au manganèse selon la revendication 1, le sel de cobalt étant au moins un sel choisi dans le groupe constitué par le sulfate de cobalt, le nitrate de cobalt et le chlorure de cobalt ; et le sel de manganèse bivalent étant au moins un sel choisi dans le groupe constitué par le sulfate de manganèse, le nitrate de manganèse et le chlorure de manganèse. Procédé de préparation du carbonate de cobalt dopé au manganèse selon la revendication 1, une concentration molaire en ions de cobalt dans la solution métallique mixte A étant de 1,5 mole/l à 2 moles/l et un rapport massique des ions bivalents de manganèse aux ions de cobalt étant de (0,005 à 0,012): 1. Procédé de préparation du carbonate de cobalt dopé au manganèse selon la revendication 1, l'agent de précipitation mixte B étant une solution aqueuse mixte de bicarbonate d'ammonium et de citrate d'ammonium et une concentration molaire en bicarbonate d'ammonium dans la solution métallique mixte étant de 2,5 moles/l à 3 moles/l et une concentration molaire en citrate ammonium étant de 0,03 mole/l à 0,08 mole/l. Procédé de préparation du carbonate de cobalt dopé au manganèse selon la revendication 1, une concentration de la solution de bicarbonate d’ammonium en tant solution de base dans l'étape (1) étant de 1,3 mole/l à 1,8 mole/l. Procédé de préparation du carbonate de cobalt dopé au manganèse selon la revendication 1, un débit de la solution métallique mixte A dans les étapes (1) et (2) étant de 2 l/h à 3 l/h et un débit de l'agent de précipitation mixte B étant régulé et commandé par un système de commande PLC. Procédé de préparation du carbonate de cobalt dopé au manganèse selon la revendication 1, les étapes spécifiques de lavage et de séchage des granules en solution dans l'étape (3) étant comme suit : après le lavage par centrifugation à l'eau pure à 60°C jusqu'à 80°C des granules en suspension jusqu'à ce qu'une teneur en ions chlorure soit inférieure ou égale à 200 ppm, le gâteau de filtre obtenu est séché à 100°C jusqu'à 120°C sous une atmosphère protectrice pendant 2 heures à 4 heures. Procédé de préparation du carbonate de cobalt dopé au manganèse selon la revendication 7, l'atmosphère protectrice étant une atmosphère d'azote. Carbonate de cobalt dopé au manganèse préparé par le procédé de préparation du carbonate de cobalt dopé au manganèse selon l’une quelconque des revendications 1 à 8. Utilisation du carbonate de cobalt dopé au manganèse selon la revendication 9 dans la préparation d'un matériau cathodique de batterie au lithium-ion.